(57)【要約】【課題】アルミニウム材の表面に親水性皮膜を介して塗膜を形成することにより、廃液処理や有害物質の使用を必要とすることなく、耐食性及び密着性に優れた塗膜を有するアルミニウム塗装材及びその製造方法を提供する。【解決手段】アルミニウム又はアルミニウム合金からなるアルミニウム材の表面に塗膜を有するアルミニウム塗装材であり、上記アルミニウム材の表面には、オゾン含有ガスを用いたオゾン表面処理により形成され、接触角が３０°以下である親水性皮膜が、また、必要によりこの親水性皮膜の上に更に珪素酸化物含有皮膜が設けられているアルミニウム塗装材及びその製造方法である。【選択図】なし【特許請求の範囲】
【請求項１】
アルミニウム又はアルミニウム合金からなるアルミニウム材の表面に塗膜を有するアルミニウム塗装材であり、上記アルミニウム材の表面には、オゾン含有ガスを用いたオゾン表面処理により形成され、接触角が３０°以下である親水性皮膜が設けられていることを特徴とするアルミニウム塗装材。
【請求項２】
親水性皮膜の膜厚が１nm以上である請求項１に記載のアルミニウム塗装材。
【請求項３】
塗膜が親水性皮膜の表面に形成された珪素酸化物含有皮膜を介して設けられている請求項１又は２に記載のアルミニウム塗装材。
【請求項４】
塗膜がシリコン含有塗膜である請求項１〜３のいずれかに記載のアルミニウム塗装材。
【請求項５】
アルミニウム又はアルミニウム合金からなるアルミニウム材の表面に塗膜を有するアルミニウム塗装材の製造方法であり、上記アルミニウム材の表面にオゾン含有ガスによるオゾン表面処理を施して接触角３０°以下の親水性皮膜を形成し、次いでこの親水性皮膜の上に塗膜を形成することを特徴とするアルミニウム塗装材の製造方法。
【請求項６】
親水性皮膜の膜厚が１nm以上である請求項５に記載のアルミニウム塗装材の製造方法。
【請求項７】
親水性皮膜の表面に珪素酸化物含有皮膜を形成し、この珪素酸化物含有皮膜の上に塗膜を形成する請求項５又は６に記載のアルミニウム塗装材の製造方法。
【請求項８】
オゾン表面処理は、オゾン濃度1〜５０vol%及び処理温度１０〜３００℃の条件で行われる請求項５〜７のいずれかに記載のアルミニウム塗装材の製造方法。
【発明の詳細な説明】
【技術分野】
【０００１】
この発明は、アルミニウム又はアルミニウム合金からなるアルミニウム材の表面に塗膜を有するアルミニウム塗装材及びその製造方法に係り、特にクロメート処理やリン酸クロメート処理等のクロム系処理剤を用いた表面処理を必要とすることなく、耐食性及び密着性が共に優れたアルミニウム塗装材及びその製造方法に関する。
【背景技術】
【０００２】
アルミニウム塗装材は、アルミニウム材が軽量で優れた加工性を有することから、押出形材や板材等として鉄道車両内装、建物の窓や玄関建具等の建物の内外装、ビル外壁や内装等の各種建築部材、道路資材、各種キャビネット、冷凍車コンテナ内外装、冷凍ショーケース、各種家電製品、各種日用品等極めて多岐に亘って利用されている。
【０００３】
そして、このようなアルミニウム塗装材を製造するに際しては、一般に、アルミニウム材の耐食性を向上させ、また、塗膜との密着性を向上させることを目的として、アルミニウム材の表面にいわゆる塗装下地処理が行われており、また、この塗装下地処理としては、陽極酸化処理を施して陽極酸化皮膜層を形成したり、あるいは、クロム酸クロメート処理やリン酸クロメート処理等のいわゆるクロメート処理を施して化成皮膜層を形成することが行われている。
【０００４】
しかるに、近年、環境負荷物質の規制の動きが世界的に高まっており、クロメート処理に用いられている６価のクロムが有害であることから、ＥＵでは既にこの６価クロムに関する法規制が始まっており、また、国内においても企業による自主規制が始まっている。また、リン酸クロメート処理については、使用されるクロム化合物が３価クロムであって今のところ法規制はないが、加熱すると一部が６価クロムに変化するという報告もあり、クロムを全く使用しない、いわゆるノンクロムであって環境に優しい塗装下地処理の開発が望まれている。
【０００５】
そこで、本発明者らは、先に、ノンクロムであって優れた耐食性能を有するアルミニウム塗装材として、接触角が３０°以下のアルミニウム材の表面にシリコン元素を含むシリコン含有塗膜を設けたアルミニウム塗装材を提案した（特開平2004-283,824号公報）。
【０００６】
このアルミニウム塗装材は、ノンクロムでありながら優れた耐食性能を発揮するという初期の目的を達成するものではあるが、アルミニウム材の表面にシリコン含有塗膜を形成する前に、アルミニウム材の表面を接触角３０°以下にするための前処理が不可欠であり、この前処理としてアルカリ処理、酸処理、界面活性剤溶液処理、有機溶剤による脱脂処理、シリコン含有化合物溶液を塗布して乾燥する第二の前処理等から選ばれた１種の処理又は２種以上の組合せからなる処理が行われるが、これらの前処理で使用した溶液や溶剤の廃液処理が必要になる。このため、地球環境保全の観点から、廃液の出ない塗装前処理や、有害物質を使用しない塗装下地処理の開発が望まれている。
【０００７】
更に、環境問題を突き詰めていくと、上記の廃液の出ない塗装前処理や有害物質を使用しない塗装下地処理の開発に加えて、塗装に用いる塗料についても、従来の有機溶剤を用いた溶剤系塗料から水系塗料に移行することが望まれるが、水系塗料を用いてアルミニウム材の表面に塗膜を設けるためには、アルミニウム材の表面が疎水性であってはならず、このアルミニウム材の表面を親水性化する必要がある。
【０００８】
【特許文献１】特開2004-283,824号公報
【発明の開示】
【発明が解決しようとする課題】
【０００９】
そこで、本発明者らは、アルミニウム材の表面については廃液の出ない塗装前処理や有害物質を使用しない塗装下地処理によって親水性化されて水系塗料の塗布が可能であり、しかも、耐食性及び密着性に優れた塗膜を有するアルミニウム塗装材について鋭意研究した結果、アルミニウム材の表面に予めオゾン含有ガスを用いたオゾン表面処理により接触角３０°以下の親水性皮膜を形成し、この親水性皮膜の上に塗膜を設けることにより、目的を達成できることを見い出し、本発明を完成した。
【００１０】
従って、本発明の目的は、アルミニウム材の表面に親水性皮膜を介して塗膜を形成することにより、廃液処理や有害物質の使用を必要とすることなく、耐食性及び密着性に優れた塗膜を有するアルミニウム塗装材を提供することにある。
【００１１】
また、本発明の他の目的は、アルミニウム材の表面にオゾン表面処理により親水性皮膜を形成し、廃液処理や有害物質の使用を必要とする前処理を行うことなくアルミニウム材の表面を親水性化して水系塗料の塗布が可能であり、しかも、耐食性及び密着性に優れた塗膜を有するアルミニウム塗装材を容易に製造することができるアルミニウム塗装材の製造方法を提供することにある。
【課題を解決するための手段】
【００１２】
すなわち、本発明は、アルミニウム又はアルミニウム合金からなるアルミニウム材の表面に塗膜を有するアルミニウム塗装材であり、上記アルミニウム材の表面には、オゾン含有ガスを用いたオゾン表面処理により形成され、接触角が３０°以下である親水性皮膜が設けられていることを特徴とするアルミニウム塗装材である。
【００１３】
また、本発明は、アルミニウム又はアルミニウム合金からなるアルミニウム材の表面に塗膜を有するアルミニウム塗装材の製造方法であり、上記アルミニウム材の表面にオゾン含有ガスによるオゾン表面処理を施して接触角３０°以下の親水性皮膜を形成し、次いでこの親水性皮膜の上に塗膜を形成することを特徴とするアルミニウム塗装材の製造方法である。
【００１４】
本発明において、使用するアルミニウム材としては、アルミニウム又はアルミニウム合金からなる圧延材、押出形材、ダイカスト材、鋳物材等や、これらを適宜加工して得られた加工材等が挙げられる。
【００１５】
また、このアルミニウム材の表面にオゾン含有ガスによるオゾン表面処理を施して形成される親水性皮膜は、少なくともその接触角が３０°以下である必要があり、好ましくは２０°以下、より好ましくは１０°以下の親水性であるのがよい。この親水性皮膜の親水性が接触角３０°より高い値になると、塗膜の密着性が低下し、結果として所望の耐食性を発揮し得なくなり、また、接触角が１０°以下になると親水性皮膜が緻密になり、耐久性が向上するという利点が生じる。
【００１６】
更に、この親水性皮膜は、その膜厚が１nm以上、好ましくは２nm以上、より好ましくは３nm以上であるのがよく、１nmより小さくなると接触角３０°以下を達成するのが難しくなり、塗膜の密着性が低下する。
【００１７】
このアルミニウム材の表面に親水性皮膜を形成するオゾン表面処理は、通常オゾン濃度１vol%以上５０vol%以下、好ましくは１vol%以上３０vol%以下で処理温度１０℃以上３００℃以下、好ましくは２０℃以上２００℃以下で行われる。このオゾン表面処理において、オゾン濃度が１vol%未満ではアルミニウム材の表面に親水性皮膜を形成するのに時間がかかりすぎて生産性が低下し、反対に、５０vol%を超えると効果が飽和するために製造コストが高くなるという不具合が生じる。また、処理温度が１０℃より低いと親水性皮膜の形成に時間がかかりすぎて生産性が低下し、反対に、３００℃を超えるとアルミニウム材が変形する場合がある。
【００１８】
そして、このオゾン表面処理については、オゾン表面処理の前及び／又は後に、オゾン水を用いたオゾン水洗浄処理や紫外線を用いた紫外線照射処理を施してもよく、これらオゾン水洗浄処理や紫外線照射処理を併用することによってより効率的かつ効果的に必要な親水性皮膜を形成することができ、塗料の密着性がより向上するという効果が得られる。
【００１９】
本発明においては、このようにしてアルミニウム材の表面に形成された親水性皮膜の上に塗膜を設けることによりアルミニウム塗装材が形成されるが、必要により、耐食性、特にキャス試験における耐食性をより一層向上させることを目的に、上記親水性皮膜の表面に更に珪酸化合物含有皮膜を形成し、この珪酸化合物含有皮膜の上に塗膜を形成してもよい。
【００２０】
このような目的で親水性皮膜の表面に形成される珪素酸化物含有皮膜は、親水性皮膜の表面に珪素酸化物を含有する処理液を塗布して形成することができ、通常そのシリコン（Si）量が１mg/m2以上２００mg/m2以下、好ましくは５mg/m2以上１００mg/m2以下であり、このシリコン（Si）量が１mg/m2より低いと十分な耐食性向上効果が得られず、反対に、２００mg/m2より多くなると塗膜との密着性が低下するという問題が生じる。また、この珪素酸化物含有皮膜中のシリコン（Si）量は、３０質量%以上、好ましくは３５質量%以上であるのがよい。
【００２１】
このような珪素酸化物含有皮膜を形成する処理液中に含まれる珪素酸化物としては、好ましくは水分散性シリカであるのがよく、この水分散性シリカとしてはコロイダルシリカ、気相シリカ等があり、より好ましくはコロイダルシリカである。そして、コロイダルシリカとしては、特に限定されるものではないが、例えば、球状のコロイダルシリカとして、日産化学工業社製のスノーテックス-C、スノーテックス-O、スノーテックス-N、スノーテックス-S、スノーテックス-OL、スノーテックス-XS、スノーテックス-XL等があり、また、鎖状のコロイダルシリカとして、日産化学工業社製のスノーテックス-UP、スノーテックス-OUP等がある。また、気相シリカとしては、日本アエロジル社製のアエロジル130、アエロジル200、アエロジル200CF、アエロジル300、アエロジル300CF、アエロジル380、アエロジルMOX80等がある。
【００２２】
また、この珪素酸化物含有皮膜を形成する処理液中には、更により一層耐食性を向上させるという目的で、上記珪素酸化物に加えて、リン酸を、珪素酸化物含有皮膜中にリン（P）量が１．０mg/m2以上２０mg/m2以下、好ましくは３．０mg/m2以上１５mg/m2以下の範囲で含まれるように添加されていてもよい。この珪素酸化物含有皮膜中にリン（P）量が１．０mg/m2より低いと十分な耐食性向上効果が得られず、反対に、２０mg/m2より多くなると塗膜との密着性が低下するという問題が生じる。
【００２３】
そして、上記の珪素酸化物を含有する処理液については、好ましくは水溶液あるいはアルコール溶液であり、必要に応じて無機系添加物、樹脂、表面調整剤、溶剤等を添加してもよい。
【００２４】
また、上記の珪素酸化物含有皮膜は、メタ珪酸ナトリウム等の珪酸塩を含む珪酸塩含有のアルカリ溶液を用いても形成することができ、この珪酸塩含有のアルカリ溶液としては、例えば、日本ペイント製のサーフクリーナー５３、サーフクリーナー１５５、サーフクリーナーＳＥ１３６や、日本パーカライジング製のファインクリーナー４３２７等を水に溶解して０．５質量%以上２０質量%以下、好ましくは１質量%以上１５質量%以下のアルカリ溶液として調製したもの等を挙げることができる。
【００２５】
本発明において、上記親水性皮膜の上に、あるいは、この親水性皮膜の表面に形成された珪素酸化物含有皮膜の上に形成される塗膜については、特に制限はなく、種々の系統の塗膜を挙げることができるが、好ましくはポリエステル系塗膜やシリコン含有塗膜等である。そして、このような塗膜を形成するための塗料についても、特に制限はなく、例えば、アクリル系、ポリエステル系、ウレタン系、エポキシ系、フッソ系、アクリルシリコン系塗料、ウレタンシリコン系塗料、アクリルウレタンシリコン系塗料、アルカリシリケート系塗料、コロイダルシリカ等を使用したシリカゾル系塗料や、酸化チタン系塗料、セラミックス系塗料等、有機系、有機・無機ハイブリッド系、無機系等を挙げることができる。この塗膜は、ただ一層の単層塗膜であってもよく、また、二層以上の多層塗膜であってもよく、塗膜の膜厚は好ましくは１μm以上１００μm以下であり、より好ましくは２μm以上５０μm以下である。
【００２６】
ここで、上記シリコン含有塗膜を形成するための塗料としては、Ｓｉが含有されている塗膜が形成されれば特に制限はないが、簡単な塗装によってこのシリコン含有塗膜を形成できるものとして、例えばアルコキシシラン等を原料にした塗料やシラノール基を有する塗料を挙げることができ、具体的にはアクリルシリコン系塗料、ウレタンシリコン系塗料、アクリルウレタンシリコン系塗料、アルカリシリケート系塗料、コロイダルシリカ等を使用したシリカゾル系塗料や、セラミックス系塗料等を例示することができる。
【００２７】
このようにアルミニウム材の表面に形成された親水性皮膜の上には、あるいは、この親水性皮膜の表面に形成された珪素酸化物含有皮膜の上には塗膜が形成されるが、その際の塗装方法については、特に制限はなく、プレコート法やポストコート法の何れでもよい。プレコート法の具体的な塗装方法としては、ロールコート法、スプレーコート法、浸漬法、バーコート法、静電塗装法等を挙げることができ、また、ポストコート法の具体的な塗装方法としては、スプレーコート法、スピンコート法、浸漬法、静電塗装法等を挙げることができる。更に、塗装後の乾燥についても、塗料に応じた乾燥条件を採用することができ、例えば、エアーブロー、ドライヤー、オーブン等を用いて室温〜３００℃の範囲で５秒〜２４時間の条件で行われる。
【００２８】
また、塗膜の形成に先駆けて親水性皮膜の上にシリコン含有塗膜を設ける場合も、その塗装方法には特に制限はなく、塗膜形成の場合と同様に、プレコート法やポストコート法の何れでもよく、また、塗装後の乾燥についても、塗料に応じた乾燥条件を採用することができ、例えば、エアーブロー、ドライヤー、オーブン等を用いて室温〜３００℃の範囲で５秒〜１時間の条件で行われる。
【発明の効果】
【００２９】
本発明によれば、アルミニウム材の表面にオゾン表面処理により親水性皮膜を形成し、廃液処理や有害物質の使用を必要とすることなくアルミニウム材の表面を親水性化して水系塗料の塗布が可能であり、しかも、耐食性及び密着性に優れた塗膜を有するアルミニウム塗装材を提供することができ、また、その製造方法を提供することができる。
【００３０】
また、上記オゾン表面処理により得られた親水性皮膜の表面に更に珪素酸化物含有皮膜を形成し、この珪素酸化物含有皮膜の上に塗膜を形成することにより、耐食性、特にキャス試験における耐食性をより一層向上させることができる。
【発明を実施するための最良の形態】
【００３１】
以下、実施例及び比較例に基づいて、本発明の好適な実施の形態を具体的に説明する。
【００３２】
[実施例１〜８及び比較例１〜６]
７０mm×１５０mm×０．８mmの大きさのアルミニウム板（JIS 1100）を用意し、実施例１〜８及び比較例１については、このアルミニウム板をガラス製オゾン処理容器内に入れ、表１に示すオゾン濃度のオゾン含有酸素ガスを１L/min.の通気速度及び表１に示す処理温度及び処理時間の条件で通気し、アルミニウム板の表面をオゾン表面処理してこの表面に親水性皮膜を形成した。
【００３３】
また，実施例５〜８については、オゾン表面処理によりアルミニウム板の表面に親水性皮膜を形成した後、この親水性皮膜の表面に更に以下の珪素酸化物含有皮膜を形成した。
すなわち、実施例５では、シリケート系のアルカリ性脱脂剤（日本ペイント社製商品名：サーフクリーナー155）の２wt%水溶液を用い，６０℃で３０秒浸漬した後、水洗して乾燥させ、珪素酸化物含有皮膜を形成した。
【００３４】
また、実施例６では、５wt%コロイダルシリカ水溶液（日産化学製商品名：スノーテックスST-C）をバーコーター（番手＃３）で塗布し、乾燥させ、珪素酸化物含有皮膜を形成した。更に、実施例７では、０．５wt%コロイダルシリカ水溶液（日産化学製商品名：スノーテックスST-C）をバーコーター（番手＃３）で塗布し、乾燥させ、珪素酸化物含有皮膜を形成した。更にまた、実施例８では、２．５wt%エチルシリケート加水分解液（コルコート社製商品名：HAS-1）をバーコーター（番手#３）で塗布し、乾燥させ、珪素酸化物含有皮膜を形成した。
【００３５】
また、比較例２〜６については、以下に示すオゾン表面処理以外の他の方法で親水性皮膜又は親水性表面を形成した。
比較例２（アルカリシリケート処理）では、シリケート系のアルカリ性脱脂剤（日本ペイント社製商品名：サーフクリーナー53）の２重量%水溶液を用い、この溶液中にアルミニウム板を６０℃で１分間浸漬した後、水洗して乾燥させ、親水性皮膜として珪酸皮膜を形成した。
【００３６】
比較例３（酸処理＋コロイダルシリカ）では、１０重量%硫酸水溶液中にアルミニウム板を４０℃で５分間浸漬し、水洗して乾燥した後、５重量%コロイダルシリカ水溶液（日産化学社製商品名：スノーテックスST-C）をバーコーター（番手＃５）で塗布し、乾燥させ、親水性皮膜として珪酸皮膜を形成した。
【００３７】
比較例４（アルカリ処理＋エチルシリケート）では、５重量%水酸化ナトリウム水溶液中にアルミニウム板を４０℃で３分間浸漬して水洗した後、１０重量%硝酸水溶液中に室温で１分間浸漬して中和し、水洗して乾燥した後、５重量%エチルシリケート加水分解液（コルコート社製商品名：HAS-1）をバーコーター（番手＃５）で塗布し、乾燥させ、親水性皮膜として珪酸皮膜を形成した。
【００３８】
比較例５（酸処理）では、１０重量%硫酸水溶液中にアルミニウム板を４０℃で５分間浸漬し、水洗して乾燥させ、親水性皮膜として酸処理表面を形成した。
また、比較例６（アルカリ処理）では、５重量%水酸化ナトリウム水溶液中にアルミニウム板を４０℃で３分間浸漬して水洗した後、１０重量%硝酸水溶液中に室温で１分間浸漬して中和し、水洗して乾燥させ、親水性皮膜としてアルカリ処理表面を形成した。
【００３９】
以上のようにして得られたアルミニウム板の親水性皮膜について、接触角計（協和界面化学社製：ＣＡ-Ａ型）を用い、純水を使用して表面の接触角を測定することにより、この親水性皮膜の親水性の程度を調べた。また、この親水性皮膜の特性を調べるために、親水性皮膜の珪素（Si）量を蛍光Ｘ線分析により測定した。これらの結果を表１に示す。
【００４０】
【表１】
2007275876.tif 000002
【００４１】
表１に示す結果から明らかなように、実施例１〜８のオゾン表面処理で得られた親水性皮膜と比較例２〜６で得られた親水性皮膜とは、共に接触角が３０°以下の親水性を示したが、オゾン表面処理で得られた親水性皮膜では珪素が検出されず、これに対して、比較例２〜４では珪素が検出されており、珪酸皮膜により親水性が発現していることが判明した。また、比較例５及び６では、酸処理又はアルカリ処理でアルミニウム板の表面が溶解し、脱脂されて親水性が発現したものと考えられる。
【００４２】
次に、得られた実施例１〜４及び比較例１〜６のアルミニウム板の親水性皮膜の上に、また、実施例５〜８のアルミニウム板の珪素酸化物含有皮膜の上に、ポリエステル系塗料（大日本塗料社製商品名：Ｖニット＃500）を膜厚１０μmとなるようにバーコーター塗装し、２２０℃で５分間の焼付乾燥を行い、アルミニウム塗装材を作製した。
【００４３】
更に、同様に実施例１〜４及び比較例１〜６のアルミニウム板の親水性皮膜の上に、また、実施例５〜８のアルミニウム板の珪素酸化物含有皮膜の上に、シリコン含有塗料（ダイセル化学工業社製商品名：アクアブリッドASi91）を膜厚１０μmとなるようにバーコーター塗装し、１９０℃で１５分間の焼付乾燥を行い、アルミニウム塗装材を作製した。
【００４４】
以上のようにして得られた各実施例１〜８及び比較例１〜６のアルミニウム塗装材について、耐食性試験として１０００時間の塩水噴霧試験（SST：JIS K5600）及び４８時間及び１２０時間のキャス試験〔キャス（CASS）：JIS Z2371〕を実施し、耐食性を評価すると共に、耐水性試験後の密着性評価として沸騰水浸漬試験後の碁盤目密着試験〔沸騰水浸漬試験：ARS2123（アルミ表面処理技術研究組合試験規格）〕を実施し、塗膜の密着性を評価した。
【００４５】
塩水噴霧試験（SST）の評価は、○：腐食や膨れの発生がなく、塗膜外観に変化がないもの、及び、×：腐食や膨れの発生が認められ、塗膜に異常が生じたものとし、また、キャス試験（キャス）の評価は、○：腐食面積率０．１%以下（レイティングナンバ９以上）、△：腐食面積率０．２５%（レイティングナンバ８）、及び、×：腐食面積率０．５%以上（レイティングナンバ７以下）とし、更に、沸騰水浸漬試験後の密着性試験（密着性）の評価は、クロスカット法（JIS K5600）で評価し、○：分類１以下（≦5%）、△：分類２（5〜15%）、×：分類３以上（15%≦）とした。
結果を表２に示す。
【００４６】
【表２】
2007275876.tif 000003
【００４７】
表２に示す結果から明らかなように、ポリエステル系塗料を塗装したアルミニウム塗装材については、オゾン表面処理によって親水性皮膜を形成した実施例１〜４のアルミニウム塗装材が塩水噴霧試験（SST）、キャス試験（キャス）４８時間及び密着試験（密着性）のいずれの評価結果も○であった。実施例５〜８については、キャス試験１２０時間の場合も○であった。
【００４８】
これに対して、オゾン表面処理によっても良好な親水性が得られなかった比較例１、オゾン表面処理以外の他の方法で親水性皮膜（珪酸皮膜）が形成された比較例２〜４、及び酸処理やアルカリ処理により親水性表面が形成された比較例５及び６の各アルミニウム塗装材については、塩水噴霧試験（SST）、キャス試験（キャス）及び密着試験（密着性）の全ての場合で不良（×）であった。
【００４９】
また、表２に示す結果から明らかなように、シリコン含有塗料を塗装したアルミニウム塗装材については、この場合も、実施例１〜４のアルミニウム塗装材が塩水噴霧試験（SST）、キャス試験（キャス）４８時間及び密着試験（密着性）のいずれの評価結果も○であった。実施例５〜８については、キャス試験１２０時間の場合も○であった。
【００５０】
これに対して、比較例１おいては全ての試験で不良（×）であり、比較例２においては、塩水噴霧試験（SST）の評価結果が○で、密着試験（密着性）の評価結果が△であったが、キャス試験（キャス）４８時間及び１２０時間が共に不良（×）であった。比較例３及び４の評価結果は、塩水噴霧試験（SST）の評価結果が○で、キャス試験（キャス）４８時間の評価結果が△であったが、キャス試験１２０時間及び密着試験(密着性)の評価結果は不良（×）であった。比較例５及び６は、塩水噴霧試験（SST）の評価結果が○だった以外は全て不良（×）であった。
【００５１】
なお、シリコン含有塗料を塗装したアルミニウム塗装材において、シリコン含有塗料の下に珪酸皮膜からなる親水性皮膜が形成されている場合は、塩水噴霧試験（SST）での耐食性とキャス試験(キャス)４８時間は良好であるが、密着試験(密着性)とキャス試験（キャス）１２０時間での耐食性には問題があった。
【産業上の利用可能性】
【００５２】
本発明のアルミニウム塗装材は、アルミニウム材の表面に親水性皮膜を介して塗膜を形成することにより、廃液処理や有害物質の使用を必要とすることなく、塗膜の耐食性及び密着性に優れており、また、本発明のアルミニウム塗装材の製造方法によれば、廃液処理や有害物質の使用を必要とすることなくアルミニウム材の表面を親水性化して水系塗料の塗布が可能であり、しかも、耐食性及び密着性に優れた塗膜を有するアルミニウム塗装材を容易に製造することができる。